Procédé (14) de production d’argile calcinée ayant des caractéristiques de couleur désirées caractérisé en ce que le procédé (14) comprend : - une étape (E3) de calcination d’une argile dans un calcinateur (6), ladite étape (E3) de calcination étant réalisée dans des conditions stœchiométriques ou oxydantes, - une étape (E4) de réduction d’oxydes de fer III présents dans l’argile calcinée dans un système (7) de réduction distinct du calcinateur (6), cette étape (E4) de réduction étant réalisée par injection d’un gaz (15) de réduction, contenant des atomes d’hydrogène et mis en contact direct avec l’argile calcinée. Procédé (14) selon la revendication 1 dans lequel : - le gaz (15) de réduction contient des hydrocarbures gazeux, ou - le gaz (15) de réduction contient du dihydrogène et du monoxyde de carbone, ou - le gaz (15) de réduction contient du dihydrogène, ou - le gaz (15) de réduction contient des hydrocarbures gazeux, du dihydrogène et du monoxyde de carbone. Procédé (14) selon l’une quelconque des revendications précédentes dans lequel, l’étape (E4) de réduction comporte une opération (O1) de refroidissement de l’argile calcinée se déroulant de manière simultanée à la réduction des oxydes de fer III. Procédé (14) selon la revendication 3 dans lequel, au cours de l’opération (O1) de refroidissement dans la chambre (7) de réduction, la température de l’argile calcinée est abaissée en dessous d’une température seuil permettant d’éviter la réoxydation des oxydes de fer II et/ou des tétroxydes de trifer contenus dans l’argile calcinée, ladite température seuil étant comprise entre 300°C et 600 °C. Procédé (14) selon l’une quelconque des revendications 2 à 4 dans lequel, la quantité de gaz (15) de réduction injectée dans l’étape (E4) de réduction correspond à une quantité comprise entre 0,01 et 2 moles de réactifs par mole d’oxyde de fer III présent dans l’argile calcinée. Procédé (14) selon l’une quelconque des revendications précédentes dans lequel, celui-ci comporte une étape intermédiaire (Ei) de refroidissement entre l’étape (E3) de calcination et l’étape (E4) de réduction, cette étape (Ei) intermédiaire de refroidissement permettant de refroidir l’argile calcinée jusqu’à une température de réduction comprise entre 300°C et 800°C. Procédé (14) selon l’une quelconque des revendications précédentes dans lequel, l’étape de réduction est réalisée à une température de réduction comprise entre 300°C et 800°C. Procédé (14) selon la revendication 2 ou l’une quelconque des revendications 3 à 7 dépendantes de la revendication 2 dans lequel, le gaz de réduction contient des hydrocarbures gazeux C n H m constitués de n atomes de carbone et de m atomes d’hydrogène. Procédé (14) selon la revendication 8 dans lequel, la quantité de gaz (15) de réduction injectée dans l’étape (E4) de réduction correspond à une quantité comprise entre 0,01 et 1 mole de réactifs par mole d’oxyde de fer III présente dans l’argile calcinée. Procédé (14) selon la revendication 2 ou l’une quelconque des revendications 3 à 7 dépendantes de la revendication 2 dans lequel, le gaz de réduction est du dihydrogène. Procédé (14) selon la revendication 10 dans lequel, la quantité de gaz (15) de réduction injectée dans l’étape (E4) de réduction correspond à une quantité comprise entre 0,2 et 2 moles de réactif par mole d’oxydes de fer III présente dans l’argile calcinée. Procédé (14) selon la revendication 2 ou l’une quelconque des revendications 3 à 7 dépendantes de la revendication 2 dans lequel, le gaz (15) de réduction contient un mélange de dihydrogène et de monoxyde de carbone. Procédé (14) selon la revendication 12 dans lequel, la quantité de gaz (15) de réduction injectée dans l’étape (E4) de réduction correspond à une quantité comprise entre 0,2 et 2 moles de réactifs par mole d’oxyde de fer III présente dans l’argile calcinée. Procédé (14) selon la revendication 2 ou l’une quelconque des revendications 3 à 7 dépendantes de la revendication 2 dans lequel, le gaz (15) de réduction contient un mélange d’hydrocarbures gazeux C n H m , de dihydrogène et de monoxyde de carbone. Procédé (14) selon la revendication 14 dans lequel, la quantité de gaz (15) de réduction injectée dans l’étape (E4) de réduction correspond à une quantité comprise entre 0,05 mole et 2 moles de réactifs par mole d’oxydes de fer III présente dans l’argile calcinée. Procédé (14) selon l’une quelconque des revendications précédentes dans lequel, l’argile contient de la kaolinite. Procédé (14) selon l’une quelconque des revendications précédentes dans lequel, la température de calcination dans l’étape (E3) de calcination est inférieure à 950°C. Utilisation d’un procédé (14) selon l’une quelconque des revendications précédentes pour produire de l’argile calcinée destinée à la production de ciment. .